(57)【特許請求の範囲】
【請求項１】
フマル酸ジイソプロピル残基単位、フマル酸ジターシャリーブチル残基単位、及び下記一般式（１）で表されるフマル酸ジエステル残基単位を含むことを特徴とするフマル酸ジエステル系樹脂。
【化１】
0005625898.tif 000003
（式中、Ａはそれぞれ独立して水素、又は炭素数１〜１２の直鎖状アルキル基若しくは分岐状アルキル基を示す。）
【請求項２】
フマル酸ジイソプロピル残基単位が１０〜９８モル％で、フマル酸ジターシャリーブチル残基単位が１〜４５モル％で、一般式（１）で表されるフマル酸ジエステル残基単位が１〜４５モル％であることを特徴とする請求項１に記載のフマル酸ジエステル系樹脂。
【請求項３】
数平均分子量が５０，０００〜５００，０００であることを特徴とする請求項１または請求項２に記載のフマル酸ジエステル系樹脂。
【請求項４】
請求項１〜請求項３のいずれかの項に記載のフマル酸ジエステル系樹脂を含有することを特徴とする位相差フィルム。
【請求項５】
フィルム面内の進相軸方向の屈折率をｎｘ、それと直交するフィルム面内方向の屈折率をｎｙ、フィルムの厚み方向の屈折率をｎｚとした場合のそれぞれの関係がｎｘ≦ｎｙ＜ｎｚであることを特徴とする請求項４に記載の位相差フィルム。
【請求項６】
下記式（ａ）にて示される波長５５０ｎｍで測定した面外位相差（Ｒｔｈ）が−５０〜−２０００ｎｍであることを特徴とする請求項４又は請求項５に記載の位相差フィルム。
Ｒｔｈ＝（（ｎｘ＋ｎｙ）／２−ｎｚ）×ｄ      （ａ）
（式中、ｄはフィルムの厚みを示す。）
【請求項７】
面外位相差（Ｒｔｈ）／フィルム膜厚（μｍ）の絶対値が４．７ｎｍ／μｍ以上であることを特徴とする請求項４〜請求項６のいずれかの項に記載の位相差フィルム。
【請求項８】
波長４５０ｎｍで測定した位相差（Ｒ４５０）と波長５５０ｎｍで測定した位相差（Ｒ５５０）の比（Ｒ４５０／Ｒ５５０）が１．１以下であることを特徴とする請求項４〜請求項７のいずれかの項に記載の位相差フィルム。
【発明の詳細な説明】
【技術分野】
【０００１】
本発明は、フマル酸ジエステル系樹脂に関するものであり、より詳しくは薄膜においても高い面外位相差を有し、かつ波長依存性が小さい等の光学特性に優れた位相差フィルムに適したフマル酸ジエステル系樹脂に関するものである。
【背景技術】
【０００２】
液晶ディスプレイは、マルチメディア社会における最も重要な表示デバイスとして、携帯電話、コンピュータ用モニター、ノートパソコン、テレビまで幅広く使用されている。液晶ディスプレイには表示特性向上のため多くの光学フィルムが用いられており、特に位相差フィルムは正面や斜めから見た場合のコントラストの向上、色調の補償など大きな役割を果たしている。従来の位相差フィルムとしては、ポリカーボネートや環状ポリオレフィンが使用されており、これらの高分子はいずれも正の複屈折を有する高分子である。ここで、複屈折の正負は下に示すように定義される。
【０００３】
延伸等で分子配向した高分子フィルムの光学異方性は、図１に示す屈折率楕円体で表すことができる。ここで、フィルムを延伸した場合のフィルム面内の進相軸方向の屈折率をｎｘ、それと直交するフィルム面内方向の屈折率をｎｙ、フィルムの厚み方向の屈折率をｎｚと示す。なお、進相軸とはフィルム面内における屈折率の低い軸方向を指す。
【０００４】
そして、負の複屈折とは延伸方向が進相軸となるものであり、正の複屈折とは延伸方向に対して垂直方向が進相軸となるものである。
【０００５】
つまり、負の複屈折を有する高分子の一軸延伸では延伸軸方向の屈折率が小さく（進相軸：延伸方向）、正の複屈折を有する高分子の一軸延伸では延伸軸と直交する軸方向の屈折率が小さい（進相軸：延伸方向に対して垂直方向）。
【０００６】
多くの高分子は正の複屈折を有する。負の複屈折を有する高分子としてはアクリル樹脂やポリスチレンがあるが、アクリル樹脂は位相差が小さく、位相差フィルムとしての特性は十分でない。ポリスチレンは、低温領域での光弾性係数が大きいためにわずかな応力で位相差が変化するなど位相差の安定性の課題、位相差の波長依存性が大きいといった光学特性上の課題、さらに耐熱性が低いという実用上の課題があり、現状用いられていない。
【０００７】
ここで、位相差の波長依存性とは、位相差が測定波長に依存して変化することを意味し、波長４５０ｎｍで測定した位相差（Ｒ４５０）と波長５５０ｎｍで測定した位相差（Ｒ５５０）の比、Ｒ４５０／Ｒ５５０として表すことができる。一般に、芳香族構造の高分子ではこのＲ４５０／Ｒ５５０が大きくなる傾向が強く、低波長領域でのコントラストや視野角特性が低下する。
【０００８】
負の複屈折を示す高分子の延伸フィルムではフィルムの厚み方向の屈折率が高く、従来にない位相差フィルムとなるため、例えば、スーパーツイストネマチック型液晶ディスプレイ（ＳＴＮ−ＬＣＤ）や垂直配向型液晶ディスプレイ（ＶＡ−ＬＣＤ）、面内配向型液晶ディスプレイ（ＩＰＳ−ＬＣＤ）、反射型液晶ディスプレイ（反射型ＬＣＤ）などのディスプレイの視野角特性の補償用位相差フィルムや偏光板の視野角補償フィルムとして有用であり、負の複屈折を有する位相差フィルムに対して市場の要求は強い。
【０００９】
正の複屈折を有する高分子を用いてフィルムの厚み方向の屈折率を高めたフィルムの製造方法が提案されている。ひとつは高分子フィルムの片面または両面に熱収縮フィルムを密着させ、その積層体を加熱延伸処理して、高分子フィルムのフィルム厚み方向に収縮力をかける処理方法（例えば特許文献１〜３参照）である。また、高分子フィルムに電場を印加しながら面内に一軸延伸する方法が提案されている（例えば特許文献４参照）。
【００１０】
それ以外にも負の光学異方性を有する微粒子と透明性高分子からなる位相差フィルムが提案されている（例えば特許文献５参照）。
【００１１】
しかし、特許文献１〜４において提案された方法は、製造工程が非常に複雑になるために生産性が劣る課題がある。また、位相差の均一性などの制御も従来の延伸による制御と比べると著しく難しくなる。さらに、ベースフィルムとしてポリカーボネートを使用した場合には室温での光弾性係数が大きく僅かな応力によって位相差が変化することや、波長依存性が大きいといった課題もある。
【００１２】
特許文献５で得られる位相差フィルムは、負の光学異方性を有する微粒子を添加することによって負の複屈折を示す位相差フィルムであり、製造方法の簡便化や経済性の観点から、微粒子を添加する必要のない位相差フィルムが求められている。
【００１３】
また、フマル酸ジエステル系樹脂からなるフィルムが提案されている（例えば特許文献６参照）。特許文献６で得られる光学補償フィルムは、ある程度の面外位相差を有しているものの、より薄膜においても高い位相差を有するフィルムが求められている。
【先行技術文献】
【特許文献】
【００１４】
【特許文献１】特許２８１８９８３号公報
【特許文献２】特開平５−２９７２２３号公報
【特許文献３】特開平５−３２３１２０号公報
【特許文献４】特開平６−８８９０９号公報
【特許文献５】特開２００５−１５６８６２号公報
【特許文献６】特開２００８−１１２１４１号公報
【発明の概要】
【発明が解決しようとする課題】
【００１５】
本発明は、上記の課題に鑑みてなされたものであり、その目的は、薄膜においても高い面外位相差を有し、かつ波長依存性が小さい等の光学特性および位相差フィルムに適した材料を提供することにある。
【課題を解決するための手段】
【００１６】
本発明者らは、上記課題を解決するために鋭意検討した結果、特定のフマル酸ジエステル系樹脂が上記課題を解決できることを見出し、本発明を完成するに至った。すなわち、本発明は、フマル酸ジイソプロピル残基単位、フマル酸ジターシャリーブチル残基単位、及び所定の一般式で表されるフマル酸ジエステル残基単位を含むことを特徴とするフマル酸ジエステル系樹脂、並びにそれを用いた位相差フィルムである。
【００１７】
以下に、本発明を詳細に説明する。
【００１８】
本発明のフマル酸ジエステル系樹脂は、フマル酸ジイソプロピル残基単位、フマル酸ジターシャリーブチル残基単位、及び下記一般式（１）で表されるフマル酸ジエステル残基単位を含むフマル酸ジエステル系樹脂である。
【００１９】
【化１】
0005625898.tif 000002
（式中、Ａはそれぞれ独立して水素、又は炭素数１〜１２の直鎖状アルキル基若しくは分岐状アルキル基を示す。）
一般式（１）で表されるフマル酸ジエステル残基単位としては、例えば、フマル酸ジメチル、フマル酸ジエチル、フマル酸ジプロピル、フマル酸ジブチル、フマル酸ジペンチル、フマル酸ジヘキシル、フマル酸ジヘプシル、フマル酸ジオクチル、フマル酸ジノニル、フマル酸ジデシル、フマル酸ジウンデシル、フマル酸ジドデシル、フマル酸ジイソブチル、フマル酸ジ−２−エチルへキシル等が挙げられる。またこれらはフッ素、塩素などのハロゲン基、エーテル基、エステル基またはアミノ基で置換されていてもよい。これらは１種または２種以上含まれていてもよい。
【００２０】
本発明のフマル酸ジエステル系樹脂に含まれるフマル酸ジイソプロピル残基単位とフマル酸ジターシャリーブチル残基単位と一般式（１）で表されるフマル酸ジエステル残基単位の組成は、特に限定するものではないが、位相差フィルムとしたときの位相差特性や強度が優れるものとなることからフマル酸ジイソプロピル残基単位１０〜９８モル％、フマル酸ジターシャリーブチル残基単位１〜４５モル％、及び一般式（１）で表されるフマル酸ジエステル残基単位１〜４５モル％が好ましく、位相差フィルムとしたときの位相差特性や強度がより優れるものとなることからフマル酸ジイソプロピル残基単位２０〜９０モル％、フマル酸ジターシャリーブチル残基単位５〜４０モル％、及び一般式（１）で表されるフマル酸ジエステル残基単位５〜４０モル％がさらに好ましい。
【００２１】
本発明のフマル酸ジエステル系樹脂は、本発明の範囲を超えない限り、他の単量体残基単位を含有していてもよく、他の単量体残基単位としては、例えば、スチレン残基単位、α−メチルスチレン残基単位等のスチレン類残基単位；（メタ）アクリル酸残基単位；（メタ）アクリル酸メチル残基単位、（メタ）アクリル酸エチル残基単位、（メタ）アクリル酸ブチル残基単位等の（メタ）アクリル酸エステル残基単位；酢酸ビニル残基単位、プロピオン酸ビニル残基単位等のビニルエステル類残基単位；アクリロニトリル残基単位、（メタ）アクリロニトリル残基単位；メチルビニルエーテル残基単位、エチルビニルエーテル残基単位、ブチルビニルエーテル残基単位等のビニルエーテル類残基単位；Ｎ−メチルマレイミド残基単位、Ｎ−シクロヘキシルマレイミド残基単位、Ｎ−フェニルマレイミド残基単位等のＮ−置換マレイミド類残基単位；エチレン残基単位、プロピレン残基単位等のオレフィン類残基単位；前記フマル酸ジエステル残基単位以外のフマル酸ジエステル類残基単位等を例示することができ、これらの残基単位は１種でもよく２種以上含んでいてもよい。
【００２２】
本発明のフマル酸ジエステル系樹脂は、位相差フィルムとしたときの製膜性や位相差特性が優れていることからゲル・パーミエーション・クロマトグラフィー（ＧＰＣ）により測定した溶出曲線より得られる標準ポリスチレン換算の数平均分子量は５０，０００〜５００，０００が好ましく、位相差フィルムとしたときの製膜性や位相差特性がより優れていることから８０，０００〜４００，０００がさらに好ましい。
【００２３】
本発明のフマル酸ジエステル系樹脂の製造方法としては、例えば、フマル酸ジイソプロピルとフマル酸ジターシャリーブチルと一般式（１）で表されるフマル酸ジエステルをラジカル重合することにより製造できる。
【００２４】
ラジカル重合は、例えば、塊状重合法、溶液重合法、懸濁重合法、沈殿重合法、乳化重合法等のいずれも採用可能である。
【００２５】
ラジカル重合を行う際の重合開始剤としては、例えば、ベンゾイルパーオキサイド、ラウリルパーオキサイド、オクタノイルパーオキサイド、アセチルパーオキサイド、ジターシャリーブチルパーオキサイド、ターシャリーブチルクミルパーオキサイド、ジクミルパーオキサイド、ターシャリーブチルパーオキシアセテート、ターシャリーブチルパーオキシベンゾエート、ターシャリーブチルパーオキシピバレート等の有機過酸化物；２，２’−アゾビス（２，４−ジメチルバレロニトリル）、２，２’−アゾビスイソブチロニトリル、ジメチル−２，２’−アゾビスイソブチレート、１，１’−アゾビス（シクロヘキサン−１−カルボニトリル）等のアゾ系開始剤等が挙げられる。
【００２６】
ラジカル重合を行う際の重合温度は、重合開始剤の分解温度に応じて適宜設定することができ、一般的には３０〜１５０℃の範囲で行うことが好ましい。
【００２７】
本発明のフマル酸ジエステル系樹脂を光学フィルムとしたときに、薄膜においても高い面外位相差を有し、かつ波長依存性が小さい等の光学特性に優れることから、位相差フィルムとすることが好ましい。なお、該位相差フィルムは微粒子を添加する必要のない位相差フィルムである。
【００２８】
本発明の位相差フィルムは、フィルム面内の進相軸方向の屈折率をｎｘ、それと直交するフィルム面内の屈折率をｎｙ、フィルムの厚み方向の屈折率をｎｚとした場合のそれぞれの関係がｎｘ≦ｎｙ＜ｎｚであることが好ましい。ｎｘ≦ｎｙ＜ｎｚを満たすことによりＳＴＮ−ＬＣＤ、ＩＰＳ−ＬＣＤ、反射型ＬＣＤ、半透過型ＬＣＤ等の視野角補償性能に優れた位相差フィルムとなるものである。なお、一般的にフィルムの３次元屈折率の制御はフィルムの延伸などによって行われるため製造工程や品質の管理が複雑になるが、本発明の位相差フィルムは未延伸でフィルム厚み方向の屈折率が高いという特異的な挙動を示すことを見出している。
【００２９】
また、本発明の位相差フィルムがより光学特性に優れた位相差フィルムとなることから、下記式（ａ）にて示される波長５５０ｎｍで測定した面外位相差（Ｒｔｈ）が−５０〜−２０００ｎｍであることが好ましく、−１００〜−５００ｎｍであることがさらに好ましい。
【００３０】
Ｒｔｈ＝（（ｎｘ＋ｎｙ）／２−ｎｚ）×ｄ      （ａ）
（式中、ｄはフィルムの厚みを示す。）
本発明の位相差フィルムは、薄膜においても高い面外位相差を有することから、面外位相差（Ｒｔｈ）／フィルム膜厚（μｍ）の絶対値で４．７ｎｍ／μｍ以上が好ましく、５〜１５ｎｍ／μｍがさらに好ましい。
【００３１】
位相差の波長依存性は、波長４５０ｎｍで測定した位相差（Ｒ４５０）と波長５５０ｎｍで測定した位相差（Ｒ５５０）の比（Ｒ４５０／Ｒ５５０）として表すことができる。本発明の位相差フィルムでは、Ｒ４５０／５５０は１．１以下が好ましく、１．０８以下がさらに好ましく、１．０５以下が特に好ましい。
【００３２】
本発明の位相差フィルムは、液晶表示素子に用いた際に画質の特性が良好なものとなることから、光線透過率８５％以上であることが好ましく、９０％以上であることがさらに好ましい。また、位相差フィルムのヘーズ（曇り度）は２％以下であることが好ましく、１％以下であることがさらに好ましい。
【００３３】
本発明の位相差フィルムは、フィルム成形時または位相差フィルム自体の熱安定性を高めるために酸化防止剤が含有していることが好ましい。該酸化防止剤としては、例えば、ヒンダードフェノール系酸化防止剤、リン系酸化防止剤、その他酸化防止剤が挙げられ、これら酸化防止剤はそれぞれ単独または併用して用いてもよい。そして、相乗的に酸化防止作用が向上することから、ヒンダードフェノール系酸化防止剤１００重量部に対してリン系酸化防止剤を１００〜５００重量部で混合して使用することが特に好ましい。また、酸化防止剤の添加量としては、本発明の位相差フィルムを構成するフマル酸ジエステル系樹脂１００重量部に対して、０．０１〜１０重量部が好ましく、０．５〜１重量部がさらに好ましい。
【００３４】
本発明の位相差フィルムは、耐光性を高めるために紫外線吸収剤を含有してもよい。紫外線吸収剤としては、例えば、ベンゾトリアゾール、ベンゾフェノン、トリアジン、ベンゾエート等が挙げられる。
【００３５】
本発明の位相差フィルムは、発明の主旨を逸脱しない範囲において、その他高分子、界面活性剤、高分子電解質、導電性錯体、無機フィラー、顔料、帯電防止剤、アンチブロッキング剤、滑剤等の添加剤を含有してもよい。
【００３６】
本発明の位相差フィルムの製造方法としては、例えば、溶液キャスト法、溶融キャスト法等の方法が挙げられる。
【００３７】
溶液キャスト法は、フマル酸ジエステル系樹脂を溶媒に溶解した溶液（以下、ドープと称する。）を支持基板上に流延した後、加熱等により溶媒を除去してフィルムを得る方法である。ドープはフマル酸ジエステル系樹脂の他、必要に応じて酸化防止剤、紫外線吸収剤、その他添加剤を溶媒に溶解したものでもよい。ドープを支持基板上に流延する方法としては、例えば、Ｔダイ法、ドクターブレード法、バーコーター法、ロールコーター法、リップコーター法等が用いられる。特に工業的にはダイからドープをベルト状またはドラム状の支持基板に連続的に押し出す方法が最も一般的である。用いられる支持基板としては、例えば、ガラス基板、ステンレスやフェロタイプ等の金属基板、ポリエチレンテレフタレート等のフィルム等がある。溶液キャスト法において、高い透明性を有し、かつ厚み精度、表面平滑性に優れたフィルムを製膜する際にはドープの溶液粘度は極めて重要な因子であり、１０〜２００００ｃＰｓが好ましく、１００〜１００００ｃＰｓであることがさらに好ましい。また、その際に使用する溶媒としては、フマル酸ジエステル系樹脂が溶解する限り特に制限はなく、例えば、トルエン、キシレン等の芳香族炭化水素類；アセトン、メチルエチルケトン等のケトン類；酢酸エチル、酢酸ブチル等のエステル類；テトラヒドロフラン等のエーテル類；クロロホルム等のハロゲン化炭化水素類等が挙げられる。
【００３８】
この際のフマル酸ジエステル系樹脂の塗布厚は、乾燥後１〜２００μｍが好ましく、さらに好ましくは５〜１００μｍ、特に好ましくは１０〜５０μｍである。
【００３９】
また、溶融キャスト法は、フマル酸ジエステル系樹脂を押出機内で溶融し、Ｔダイなどの狭いスリットダイからフィルム状に押出した後、ロールやエアーなどで冷却しつつ引き取る成形方法である。この際、ダイ内部の溶融樹脂の流路を最適化し、ダイリップのクリアランスを制御することで高精度のフィルム厚さ制御ができる。
【００４０】
本発明の位相差フィルムは、基材のガラス基板や他の光学フィルムから剥離して用いることが可能であり、基材のガラス基板や他の光学フィルムとの積層体としても用いることができる。
【００４１】
また、本発明の位相差フィルムは、偏光板と積層して円または楕円偏光板として用いることが可能であり、ポリビニルアルコール／ヨウ素等を含有する偏光子と積層して偏光板とすることも可能である。さらに、本発明の位相差フィルム同士または他の位相差フィルムと積層することもできる。
【００４２】
本発明によると、液晶ディスプレイのコントラストや視野角特性の補償フィルムや反射防止フィルムとして有用となるフィルムの厚み方向の屈折率が大きく、面外位相差が負に大きく、波長依存性が小さい等の光学特性に優れた位相差フィルムに適したフマル酸ジエステル系樹脂を提供することができる。
【発明の効果】
【００４３】
本発明のフマル酸ジエステル系樹脂は、薄膜においても高い面外位相差を有し、フィルムの厚み方向の屈折率が大きく、波長依存性が小さい等の光学特性に優れる位相差フィルムに適したフマル酸ジエステル系樹脂であり、特に液晶表示素子用の光学補償フィルム材料として適したものである。
【図面の簡単な説明】
【００４４】
【図１】延伸による屈折率楕円体の変化を示す図である。
【実施例】
【００４５】
以下に本発明を実施例により詳細に説明するが、本発明はこれら実施例によりなんら制限されるものではない。
【００４６】
以下、実施例の評価・測定に用いた方法を示す。なお、断りのない限り用いた試薬は市販品を用いた。
【００４７】
＜フマル酸ジエステル類の組成の測定＞
核磁気共鳴測定装置（日本電子製、商品名ＪＮＭ−ＧＸ２７０）を用い、プロトン核磁気共鳴分光（１Ｈ−ＮＭＲ）スペクトル分析より求めた。
【００４８】
＜数平均分子量＞
ゲルパーミエイションクロマトグラフィー（ＧＰＣ）装置（東ソー製、商品名ＨＬＣ−８３２０ＧＰＣ（カラムＳｕｐｅｒＨＭ−Ｈを装着））を用い、テトラヒドロフランを溶媒として４０℃で測定し、標準ポリスチレン換算値として求めた。
【００４９】
＜透明性の評価＞
ヘーズメーター（日本電色工業製、商品名ＮＤＨ５０００）を使用して、フィルムの全光線透過率およびヘーズを測定した。
【００５０】
＜屈折率の測定＞
アッベ屈折率計（アタゴ製）を用い、ＪＩＳ  Ｋ  ７１４２（１９８１年度版）に準拠して測定した。
【００５１】
＜フィルムの位相差および三次元屈折率＞
全自動複屈折率計（王子計測機器製、商品名ＫＯＢＲＡ−ＷＲ）を用いて測定した。
【００５２】
合成例１
攪拌機および温度計を備えた３００ｍＬのオートクレーブに、エチレングリコールジメチルエーテル６０ｍＬ、マレイン酸２０ｇ、硫酸４ｇを仕込んだ後、２−メチルプロピレン５１ｇを圧入し、撹拌しながら４０℃で２時間反応を行った。
【００５３】
上記反応で得られた反応液を中和および水洗することにより得られたマレイン酸ジターシャリーブチルのエチレングリコールジメチルエーテル溶液８０ｍＬ、およびピペリジン０．３ｇを、撹拌機、冷却器および温度計を備えた１５０ｍＬの三つ口に仕込み、撹拌しながら１１０℃で２時間反応させた。得られた反応液をＧＣ分析した結果、フマル酸ジターシャリーブチルへの異性化率は９９％であった。得られた反応液の溶媒を留去したのち昇華を行い、純度９９％のフマル酸ジターシャリーブチル２２ｇを得た。
【００５４】
その後、上記と同じ合成を５回行い、純度９９％のフマル酸ジターシャリーブチル１１０ｇを得た。
【００５５】
実施例１
容量７５ｍＬのガラスアンプルにフマル酸ジイソプロピル５０ｇ（０．２５モル）、合成例１で得られたフマル酸ジターシャリーブチル１．９ｇ（０．００８モル）、フマル酸ジエチル２．８ｇ（０．０１６モル）、および重合開始剤であるターシャリーブチルパーオキシピバレート０．２４ｇ（０．００１４モル）を入れ、窒素置換と抜圧を繰り返したのち減圧状態で熔封した。このアンプルを５０℃の恒温槽に入れ、４８時間保持することによりラジカル重合を行った。重合反応の終了後、アンプルから重合物を取り出し、テトラヒドロフラン４００ｇで溶解させた。このポリマー溶液を３Ｌのメタノール中に滴下して析出させた後、８０℃で１０時間真空乾燥することにより、フマル酸ジエステル系樹脂４８ｇを得た（収率：８８％）。
【００５６】
得られたフマル酸ジエステル系樹脂の数平均分子量は１５２，０００であった。また、１Ｈ−ＮＭＲ測定により、樹脂組成はフマル酸ジイソプロピル残基単位／フマル酸ジターシャリーブチル残基単位／フマル酸ジエチル残基単位＝９３／３／４であることを確認した。
【００５７】
実施例２
容量７５ｍＬのガラスアンプルにフマル酸ジイソプロピル１０ｇ（０．０５モル）、合成例１で得られたフマル酸ジターシャリーブチル２６．６ｇ（０．１１７モル）、フマル酸ジエチル２８．７ｇ（０．１６６モル）、および重合開始剤であるターシャリーブチルパーオキシピバレート１．１６ｇ（０．００７モル）を入れ、窒素置換と抜圧を繰り返したのち減圧状態で熔封した。このアンプルを５７℃の恒温槽に入れ、４８時間保持することによりラジカル重合を行った。重合反応の終了後、アンプルから重合物を取り出し、テトラヒドロフラン４００ｇで溶解させた。このポリマー溶液を３Ｌのメタノール中に滴下して析出させた後、８０℃で１０時間真空乾燥することにより、フマル酸ジエステル系樹脂５０ｇを得た（収率：７７％）。
【００５８】
得られたフマル酸ジエステル系樹脂の数平均分子量は５３，０００であった。また、１Ｈ−ＮＭＲ測定により、樹脂組成はフマル酸ジイソプロピル残基単位／フマル酸ジターシャリーブチル残基単位／フマル酸ジエチル残基単位＝２０／３９／４１であることを確認した。
【００５９】
実施例３
容量７５ｍＬのガラスアンプルにフマル酸ジイソプロピル３５ｇ（０．１７５モル）、合成例１で得られたフマル酸ジターシャリーブチル２５．５ｇ（０．１１２モル）、フマル酸ジエチル２．６ｇ（０．０１５モル）、および重合開始剤であるターシャリーブチルパーオキシピバレート０．１ｇ（０．０００５モル）を入れ、窒素置換と抜圧を繰り返したのち減圧状態で熔封した。このアンプルを３５℃の恒温槽に入れ、１２０時間保持することによりラジカル重合を行った。重合反応の終了後、アンプルから重合物を取り出し、テトラヒドロフラン４００ｇで溶解させた。このポリマー溶液を３Ｌのメタノール中に滴下して析出させた後、８０℃で１０時間真空乾燥することにより、フマル酸ジエステル系樹脂３８ｇを得た（収率：６０％）。
【００６０】
得られたフマル酸ジエステル系樹脂の数平均分子量は４０２，０００であった。また、１Ｈ−ＮＭＲ測定により、樹脂組成はフマル酸ジイソプロピル残基単位／フマル酸ジターシャリーブチル残基単位／フマル酸ジエチル残基単位＝６１／３４／５であることを確認した。
【００６１】
実施例４
容量７５ｍＬのガラスアンプルにフマル酸ジイソプロピル６０ｇ（０．３モル）、合成例１で得られたフマル酸ジターシャリーブチル３ｇ（０．０１３モル）、フマル酸ジメチル２．９ｇ（０．０２モル）、および重合開始剤であるターシャリーブチルパーオキシピバレート０．２９ｇ（０．００１７モル）を入れ、窒素置換と抜圧を繰り返したのち減圧状態で熔封した。このアンプルを４７℃の恒温槽に入れ、４８時間保持することによりラジカル重合を行った。重合反応の終了後、アンプルから重合物を取り出し、テトラヒドロフラン４００ｇで溶解させた。このポリマー溶液を３Ｌのメタノール中に滴下して析出させた後、８０℃で１０時間真空乾燥することにより、フマル酸ジエステル系樹脂５２ｇを得た（収率：７９％）。
【００６２】
得られたフマル酸ジエステル系樹脂の数平均分子量は１５５，０００であった。また、１Ｈ−ＮＭＲ測定により、樹脂組成はフマル酸ジイソプロピル残基単位／フマル酸ジターシャリーブチル残基単位／フマル酸ジエチル残基単位＝９１／５／４であることを確認した。
【００６３】
実施例５
容量７５ｍＬのガラスアンプルにフマル酸ジイソプロピル４４ｇ（０．２２０モル）、合成例１で得られたフマル酸ジターシャリーブチル１４ｇ（０．０６１モル）、フマル酸ジノルマルブチル７ｇ（０．０３１モル）および重合開始剤であるターシャリーブチルパーオキシピバレート０．３ｇ（０．００１７モル）を入れ、窒素置換と抜圧を繰り返したのち減圧状態で熔封した。このアンプルを４５℃の恒温槽に入れ、４８時間保持することにより、ラジカル重合を行った。重合反応の終了後、アンプルから重合物を取り出し、テトラヒドロフラン４００ｇで溶解させた。このポリマー溶液を３Ｌのメタノール中に滴下して析出させた後、８０℃で１０時間真空乾燥することにより、フマル酸ジエステル系樹脂５１ｇを得た（収率：７８％）。
【００６４】
得られたフマル酸ジエステル系樹脂の数平均分子量は１９４，０００であった。また、１Ｈ−ＮＭＲ測定により、樹脂組成はフマル酸ジイソプロピル残基単位／フマル酸ジターシャリーブチル残基単位／フマル酸ジノルマルブチル残基単位＝７０／２３／７であることを確認した。
【００６５】
実施例６
実施例１で得られたフマル酸ジエステル系樹脂をメチルイソブチルケトンに溶解して１５重量％の樹脂溶液とし、コーターによりポリエチレンテレフタレートフィルム上に流延し、１００℃で１０分乾燥することにより、厚み１４μｍのフマル酸ジエステル系樹脂の位相差フィルムを得た。
【００６６】
得られた位相差フィルムは、全光線透過率９３％、ヘーズ０．３％、屈折率１．４６６であった。三次元屈折率はｎｘ＝１．４６４２、ｎｙ＝１．４６４２、ｎｚ＝１．４６９７であり、ｎｘ＝ｎｙ＜ｎｚとフィルムの厚み方向の屈折率が大きい値を示した。また、面外位相差（Ｒｔｈ）は−７７ｎｍと負に大きく、さらに位相差の比（Ｒ４５０／Ｒ５５０）（波長依存性）は１．０１と小さい値であった。また、面外位相差（Ｒｔｈ）／フィルム膜厚（μｍ）は５．５ｎｍ／μｍであった。
【００６７】
これらの結果より、得られた位相差フィルムは、負の複屈折を有し、厚み方向の屈折率が大きく、さらに面外位相差が負に大きく、波長依存性が小さく、薄膜においても高い面外位相差を有するものであった。
【００６８】
実施例７
実施例２で得られたフマル酸ジエステル系樹脂をメチルイソブチルケトンに溶解して１０重量％の樹脂溶液とし、コーターによりポリエチレンテレフタレートフィルム上に流延し、１００℃で１０分乾燥することにより、厚み１３μｍのフマル酸ジエステル系樹脂の位相差フィルムを得た。
【００６９】
得られた位相差フィルムは、全光線透過率９３％、ヘーズ０．３％、屈折率１．４３９であった。三次元屈折率はｎｘ＝１．４３７２、ｎｙ＝１．４３７２、ｎｚ＝１．４４２６であり、ｎｘ＝ｎｙ＜ｎｚとフィルムの厚み方向の屈折率が大きい値を示した。また、面外位相差（Ｒｔｈ）は−７１ｎｍと負に大きく、さらに位相差の比（Ｒ４５０／Ｒ５５０）（波長依存性）は１．０１と小さい値であった。また、面外位相差（Ｒｔｈ）／フィルム膜厚（μｍ）の絶対値は５．５ｎｍ／μｍであった。
【００７０】
これらの結果より、得られた位相差フィルムは、負の複屈折を有し、厚み方向の屈折率が大きく、さらに面外位相差が負に大きく、波長依存性が小さく、薄膜においても高い面外位相差を有するものであった。
【００７１】
実施例８
実施例３で得られたフマル酸ジエステル系樹脂をメチルイソブチルケトンに溶解して１０重量％の樹脂溶液とし、コーターによりポリエチレンテレフタレートフィルム上に流延し、１００℃で１０分乾燥することにより、厚み１５μｍのフマル酸ジエステル系樹脂の位相差フィルムを得た。
【００７２】
得られた位相差フィルムは、全光線透過率９３％、ヘーズ０．３％、屈折率１．４５４であった。三次元屈折率はｎｘ＝１．４５２１、ｎｙ＝１．４５２１、ｎｚ＝１．４５７８であり、ｎｘ＝ｎｙ＜ｎｚとフィルムの厚み方向の屈折率が大きい値を示した。また、面外位相差（Ｒｔｈ）は−８５ｎｍと負に大きく、さらに位相差の比（Ｒ４５０／Ｒ５５０）（波長依存性）は１．０１と小さい値であった。また、面外位相差（Ｒｔｈ）／フィルム膜厚（μｍ）は５．７ｎｍ／μｍであった。
【００７３】
これらの結果より、得られた位相差フィルムは、負の複屈折を有し、厚み方向の屈折率が大きく、さらに面外位相差が負に大きく、波長依存性が小さく、薄膜においても高い面外位相差を有するものであった。
【００７４】
実施例９
実施例４で得られたフマル酸ジエステル系樹脂をメチルイソブチルケトンに溶解して１５重量％の樹脂溶液とし、コーターによりポリエチレンテレフタレートフィルム上に流延し、１００℃で１０分乾燥することにより、厚み１６μｍのフマル酸ジエステル系樹脂の位相差フィルムを得た。
【００７５】
得られた位相差フィルムは、全光線透過率９３％、ヘーズ０．３％、屈折率１．４６６であった。三次元屈折率はｎｘ＝１．４６４４、ｎｙ＝１．４６４４、ｎｚ＝１．４６９３であり、ｎｘ＝ｎｙ＜ｎｚとフィルムの厚み方向の屈折率が大きい値を示した。また、面外位相差（Ｒｔｈ）は−７８ｎｍと負に大きく、さらに位相差の比（Ｒ４５０／Ｒ５５０）（波長依存性）は１．０１と小さい値であった。また、面外位相差（Ｒｔｈ）／フィルム膜厚（μｍ）の絶対値は４．９ｎｍ／μｍであった。
これらの結果より、得られた位相差フィルムは、負の複屈折を有し、厚み方向の屈折率が大きく、さらに面外位相差が負に大きく、波長依存性が小さく、薄膜においても高い面外位相差を有するものであった。
【００７６】
実施例１０
実施例５で得られたフマル酸ジエステル系樹脂をメチルイソブチルケトンに溶解して１５重量％の樹脂溶液とし、コーターによりポリエチレンテレフタレートフィルム上に流延し、１２０℃で１０分乾燥することにより、厚み１７μｍのフマル酸ジエステル系樹脂の位相差フィルムを得た。
【００７７】
得られた位相差フィルムは、前光線透過率９３％、ヘーズ０．３、屈折率１．４６７であった。三次元屈折率はｎｘ＝１．４６５２、ｎｙ＝１．４６５２、ｎｚ＝１．４７０６であり、ｎｘ＜ｎｙ＝ｎｚとフィルムの厚み方向の屈折率が大きい値を示した。また、面外位相差（Ｒｔｈ）は−９２と負に大きく、さらに位相差の比（Ｒ４５０／Ｒ５５０）（波長依存性）は１．０１と小さい値であった。また、面外位相差（Ｒｔｈ）／フィルム膜厚（μｍ）の絶対値は５．４ｎｍ／μｍであった。
【００７８】
これらの結果より、得られた位相差フィルムは、負の複屈折を有し、厚み方向の屈折率が大きく、さらに面外位相差が負に大きく、波長依存性が小さく、薄膜においても高い面外位相差を有するものであった。
【００７９】
合成例２
容量７５ｍＬのガラスアンプルにフマル酸ジイソプロピル６４ｇ（０．３２モル）および重合開始剤であるｔｅｒｔ−ブチルパーオキシピバレート０．５２ｇ（０．００３モル）を入れ、窒素置換と抜圧を繰り返したのち減圧状態で熔封した。このアンプルを５０℃の恒温槽に入れ、２４時間保持することによりラジカル重合を行った。重合反応の終了後、アンプルから重合物を取り出し、テトラヒドロフラン４００ｇで溶解させた。このポリマー溶液を３Ｌのメタノール中に滴下して析出させた後、８０℃で１０時間真空乾燥することにより、フマル酸ジエステル系樹脂５７ｇを得た（収率：８９％）。
【００８０】
得られたフマル酸ジエステル系樹脂の数平均分子量は１１５，０００であった。
【００８１】
また、１Ｈ−ＮＭＲ測定により、樹脂組成はフマル酸ジイソプロピル残基単位／フマル酸ジターシャリーブチル残基単位／フマル酸ジエチル残基単位＝１００／０／０であることを確認した。
【００８２】
合成例３
容量７５ｍＬのガラスアンプルにフマル酸ジ−ｔｅｒｔ−ブチル６０ｇ（０．２６３モル）および重合開始剤である２，２’−アゾビスシクロヘキサンカルボニトリル０．４ｇ（０．００２モル）を入れ、窒素置換と抜圧を繰り返したのち減圧状態で熔封した。このアンプルを８０℃の恒温槽に入れ、２４時間保持することによりラジカル重合を行った。重合反応の終了後、アンプルから重合物を取り出し、テトラヒドロフラン４００ｇで溶解させた。このポリマー溶液を３Ｌのメタノール中に滴下して析出させた後、８０℃で１０時間真空乾燥することにより、フマル酸ジエステル系樹脂４８ｇを得た（収率：８０％）。
【００８３】
得られたフマル酸ジエステル系樹脂の数平均分子量は４８，０００であった。また、１Ｈ−ＮＭＲ測定により、フマル酸ジイソプロピル残基単位／フマル酸ジターシャリーブチル残基単位／フマル酸ジエチル残基単位＝０／１００／０であることを確認した。
【００８４】
比較例１
合成例２で得られたフマル酸ジエステル系樹脂をメチルイソブチルケトンに溶解して２０重量％の樹脂溶液とし、コーターによりポリエチレンテレフタレートフィルム上に流延し、１００℃で１０分乾燥することにより、厚み１４μｍのフマル酸ジエステル系樹脂の位相差フィルムを得た。
【００８５】
得られた位相差フィルムは、全光線透過率９３％、ヘーズ０．３％、屈折率１．４７０であった。三次元屈折率はｎｘ＝１．４６８９、ｎｙ＝１．４６８９、ｎｚ＝１．４７２３であり、ｎｘ＝ｎｙ＜ｎｚとフィルムの厚み方向の屈折率が大きいものであったが、面外位相差（Ｒｔｈ）は−４８ｎｍと負に小さく、面外位相差（Ｒｔｈ）／フィルム膜厚（μｍ）の絶対値も３．４ｎｍ／μｍと小さかった。
【００８６】
比較例２
合成例３で得られたフマル酸ジエステル系樹脂をテトラヒドロフランに溶解して２０重量％の樹脂溶液とし、コーターによりポリエチレンテレフタレートフィルム上に流延し、１２０℃で１０分乾燥することにより、厚み１４μｍのフマル酸ジエステル系樹脂の位相差フィルムを得た。
【００８７】
得られた位相差フィルムは、全光線透過率９３％、ヘーズ０．３％、屈折率１．４３７であった。三次元屈折率はｎｘ＝１．４３６４、ｎｙ＝１．４３６４、ｎｚ＝１．４３８１であり、ｎｘ＝ｎｙ＜ｎｚとフィルムの厚み方向の屈折率が大きいものであったが、面外位相差（Ｒｔｈ）は−２４ｎｍと負に小さく、面外位相差（Ｒｔｈ）／フィルム膜厚（μｍ）の絶対値も１．７ｎｍ／μｍと小さかった。
【符号の説明】
【００８８】
ｎｘ；フィルム面内の進相軸方向の屈折率
ｎｙ；ｎｘと直交するフィルム面内方向の屈折率
ｎｚ；フィルムの厚み方向の屈折率
【図１】
0005625898.tif 000004